(57)【要約】【課題】高精度なハブ型ブレードを効率的かつ安定して製造することが可能なハブ型ブレードを提供すること。【解決手段】軸線Ｏ１周りに回転するハブ型ブレードであって、アルミニウム合金からなりブレード取付面１１Ａが形成されたアルミハブ１０と、前記ブレード取付面１１Ａに配置されニッケル又はニッケル合金からなる金属母材にダイヤモンド超砥粒が分散されたブレード本体３０と、前記アルミハブ１０と前記ブレード本体３０の間に配置され前記アルミハブ１０と前記ブレード本体３０とを接続する両面粘着テープ２０とを備えていることを特徴とする。【選択図】図２
2018130824.tif 000002
【特許請求の範囲】
【請求項１】
軸線回りに回転可能に形成され前記軸線方向の一方側にブレード取付面が形成されたハブと、
前記ブレード取付面に配置されたブレード本体と、
前記ハブと前記ブレード本体の間に配置され前記ハブに前記ブレード本体を装着して接続する接続部と、
を備え、
前記接続部は、
前記ハブ側と前記ブレード本体側に位置される両面に粘着性を有する両面粘着テープにより構成されていることを特徴とするハブ型ブレード。
【請求項２】
請求項１に記載のハブ型ブレードであって、
前記両面粘着テープは、
厚さ０．１ｍｍ以下に形成されていることを特徴とするハブ型ブレード。
【請求項３】
請求項１又は２に記載のハブ型ブレードであって、
前記ハブは、
アルミニウム又はアルミニウム合金により形成されていることを特徴とするハブ型ブレード。
【請求項４】
請求項１又は２に記載のハブ型ブレードであって、
前記ハブは、
マグネシウム又はマグネシウム合金により形成されていることを特徴とするハブ型ブレード。
【請求項５】
請求項１〜４のいずれか一項に記載のハブ型ブレードであって、
前記ブレード本体は、
金属母材と、前記金属母材に分散された砥粒とを備えていることを特徴とするハブ型ブレード。
【請求項６】
請求項５に記載のハブ型ブレードであって、
前記金属母材は、ニッケル又はニッケル合金からなり、
前記砥粒は、ダイヤモンド超砥粒とされていることを特徴とするハブ型ブレード。
【発明の詳細な説明】
【技術分野】
【０００１】
この発明は、半導体材料等の基板を切断してチップ状に個片化するのに用いられるハブ型ブレードに関する。
【背景技術】
【０００２】
周知のように、半導体材料等の基板を切断してチップ状に個片化する際に、円形状に形成されたブレードが用いられ、ブレードを安定して回転させるための一形態として、ブレード本体を保持部材に保持させたハブ型ブレードが広く用いられている（例えば、特許文献１参照。）。
【０００３】
ハブ型ブレード１００は、図１３に示すように、例えば、アルミニウム合金からなるハブ１０１と、ハブ１０１の一方側の面にニッケルめっきによって形成した電鋳ブレード本体１０２とを備えていて、保持部材１０１と電鋳ブレード本体１０２とが一体的に接続された構成とされている。
【０００４】
上記従来のハブ型ブレードは、例えば、図１４に示すように、ハブよりも大径のアルミ台金を準備（Ｓ１０１）し、アルミ台金のブレード形成面に前処理をしてニッケルめっきが可能な状態とする（Ｓ１０２）。そして、例えば、約５μｍのダイヤモンド超砥粒を分散したニッケルめっき液に、マスキングを施したアルミ台金を浸漬して、ブレード形成面にニッケルめっきすることによって電鋳ブレード本体の原板を形成する（Ｓ１０３）。
【０００５】
電鋳ブレード本体の原板は外周側の厚さが厚いので、円筒研削盤などを用いてアルミ台金を外径加工して、電鋳ブレード本体の原板の厚さを均一にする（Ｓ１０４）。次いで、外径加工したアルミ台金にマスキングを施してアルカリエッチングすることにより、アルミ台金の外周部分を溶解して外周に所定寸法のブレード本体を露出させる（Ｓ１０５）。
【０００６】
その後、電解ドレス（Ｓ１０６）によってブレード本体の表面からニッケルを溶解してダイヤモンド超砥粒を露出させ、ダイサードレスによってブレード本体外周のダイヤモンド超砥粒を約２μｍ露出（Ｓ１０７）させて、ダイサープリカット（Ｓ１０８）、検査（Ｓ１０９）を経てからハブ型ブレードが完成する（Ｓ１１０）。
【先行技術文献】
【特許文献】
【０００７】
【特許文献１】特開平５−３４５２８１号公報
【発明の概要】
【発明が解決しようとする課題】
【０００８】
しかしながら、上記従来のハブ型ブレード及びハブ型ブレード製造方法は、以下に示すような問題がある。
（１）アルミニウムはニッケルに比べて熱膨張係数が大きいので、ニッケルめっき液内で約４０℃〜５０℃の温度範囲でアルミ台金に形成された電鋳ブレード本体は、常温まで冷却される過程でアルミ台金の収縮に追従することができず、電鋳ブレード本体に圧縮応力が残留し、アルカリエッチングによってブレード本体を露出させると歪やそりが生じる虞れがある。ブレード本体の歪やそりは、ハブ型ブレードの切断の品位を大きく左右し、切断ラインの曲りや製品に欠けが生じさせる可能性があることから出荷することができず不良として廃棄されることから、仕損費が増加して製造コスト増大を招いている。
【０００９】
（２）分散めっきにより形成した電鋳ブレード本体は、外周側の厚さが厚く形成されているので、厚い部分を外周加工によって除去して均一な厚さにする必要がある。さらに、外径加工する際には、ブレード本体に歪が発生するのを抑制するために、加工負荷を小さくしたうえで長い時間が必要である。その結果、コスト増大の原因となっている。
【００１０】
（３）アルミ台金をアルカリエッチングしてブレード本体からダイヤモンド超砥粒を露出させることから、ブレード本体を所望の厚さや突き出し量に安定して仕上げることは容易ではない。
【００１１】
（４）アルミ台金をアルカリエッチングする際には、約８０℃のアルカリ液中に浸漬させる必要があり、さらなる膨張差を生じてアルミ台金とブレード本体の剥離を生じる虞がある。また、アルカリエッチングに非常に長い時間が費やされる。
【００１２】
この発明は、このような事情を考慮してなされたものであり、高精度なハブ型ブレードを効率的かつ安定して製造することが可能なハブ型ブレードを提供することを目的としている。
【課題を解決するための手段】
【００１３】
そこで、発明者らは、高精度なハブ型ブレードを効率的かつ安定して製造する技術を鋭意研究した結果、従来技術にとらわれることのない画期的なハブ型ブレード及びハブ型ブレード製造方法を開発した。
【００１４】
上記課題を解決するために、この発明は以下の手段を提案している。
請求項１に記載の発明は、軸線回りに回転可能に形成され前記軸線方向の一方側にブレード取付面が形成されたハブと、前記ブレード取付面に配置されたブレード本体と、前記ハブと前記ブレード本体の間に配置され前記ハブに前記ブレード本体を装着して接続する接続部と、を備え、前記接続部は、前記ハブ側と前記ブレード本体側に位置される両面に粘着性を有する両面粘着テープにより構成されていることを特徴とする。
【００１５】
この発明に係るハブ型ブレードによれば、ハブと、ブレード本体と、接続部とを備えていて、別々に形成したハブとブレード本体とが両面粘着テープ（接続部）によって装着されるので、ハブとブレード本体を個別に検査して、品質特性（例えば、砥粒の含有量、厚さ、そり、外観等）を満足したハブとブレード本体だけを用いて製造することができる。
その結果、ブレード本体の品質不具合にともなう台金（ハブ）の廃棄がなくなり、製造コストを削減することができる。
また、ブレード本体を常温でハブに装着することにより、ブレード本体に温度履歴に基づく歪やそりがなくなり、ハブ型ブレードの品質を向上することができる。
その結果、高精度なハブ型ブレードを効率的かつ安定して製造することができる。
また、ブレード本体がハブの外縁で急に屈曲されるのが緩和され、ブレード本体が加工対象物と当たった際に、ブレード本体が割れるのが抑制される。
また、ハブとブレード本体とを効率的かつ安定して装着することができる。
【００１６】
また、この発明に係るハブ型ブレードによれば、ブレード本体をハブから突き出す際に、加工又はエッチングによって台金を除去する必要がないので、材料ロスに起因する歩留低下が抑制されるとともに加工時間を短縮することができる。
その結果、製造にともなうリードタイムが大幅に短縮されるとともに、高精度な試作品を低コストかつ短いリードタイムで製作することができる。
【００１７】
この発明に係るハブ型ブレードによれば、使用後のハブ型ブレードからブレード本体を取り除くことにより、ハブを容易に再利用することができる。
その結果、省資源を実現するとともに製造コストを削減することができる。
【００１８】
また、ハブにブレード本体を一体的に形成する場合には、ブレード本体に分散めっきに起因する品質不具合が発生するとブレード本体とともに台金を廃棄することになるが、品質特性を満足したブレード本体を装着することにより分散めっきに起因するハブ型ブレードの品質不具合が抑制されるので、製造コストを削減することができる。
また、ブレード本体を常温でハブに装着することにより、ブレード本体に温度履歴に基づく歪やそりが生じるのが抑制されて、ハブ型ブレードの品質を向上することができる。
【００１９】
また、ブレード本体を常温でハブに装着することにより、ブレード本体に温度履歴に基づく歪やそりが生じるのが抑制され、ハブ型ブレードの品質を向上することができる。その結果、高精度なハブ型ブレードを効率的かつ安定して製造することができる。
【００２０】
また、めっきによってブレード本体を形成することができない材質のハブやめっきによって形成することができないブレード本体を備えたハブ型ブレードを構成することができる。
【００２１】
この明細書において、ハブにブレード本体を装着するとは、別々に作成したハブとブレード本体とを接続して一体のハブ型ブレードを構成することをいい、例えば、ハブにめっきや蒸着等によりブレード本体を直接的に形成する以外のものを含む趣旨である。
【００２２】
また、この明細書において、「ハブにブレード本体を装着する接続部」には、例えば、両面接着テープ（両面粘着テープを含む）、接着剤が硬化して形成された接着樹脂部（接着層）からなる接合部、超音波接合をはじめとする種々の拡散接合による接続部、スポット溶接によるナゲット、ろう付け等溶接による接続部、ハブとブレード本体とを締結する締結部材により構成される接続部、ハブにブレード本体を装着可能な種々の接続部が含まれる。
なお、両面接着テープとしては、両側の面が粘着性を有する両面粘着テープ、一方の面が粘着性を有し他方の面が硬化して接着する接着剤が配置されたもの、基材の両側の面に硬化して接着する接着剤が配置されたものが含まれる。
また、両面粘着テープとは、ハブとブレード本体の間に配置され、ハブ側とブレード本体側の両面に粘着性を有し、この粘着性によってハブとブレード本体とを接続するテープをいい、例えば、粘着性を有していないテープ基材の両面に粘着性を有する樹脂が配置されたもの、粘着性を有する樹脂（以下、粘着性樹脂という）がシート状に形成されることで両側の面に粘着性を有する構成とされたもの等、任意の構成のものが含まれる。
また、接着剤としては、流動性を有する接着樹脂、シート状に形成されたシート状接着樹脂、常温では流動性がなく温度等物理的条件により流動性を有して接着剤として機能するものが含まれる。
【００２３】
請求項２に記載の発明は、請求項１に記載のハブ型ブレードであって、前記両面粘着テープは、厚さ０．１ｍｍ以下に形成されていることを特徴とする。
【００２４】
請求項３に記載の発明は、請求項１又は２に記載のハブ型ブレードであって、前記ハブは、アルミニウム又はアルミニウム合金により形成されていることを特徴とする。
【００２５】
この発明に係るハブ型ブレードによれば、ハブが、アルミニウム又はアルミニウム合金により形成されているので高速回転が可能で効率的に切断することができる。
【００２６】
請求項４に記載の発明は、請求項１又は２に記載のハブ型ブレードであって、前記ハブは、マグネシウム又はマグネシウム合金により形成されていることを特徴とする。
【００２７】
この発明に係るハブ型ブレードによれば、ハブが、マグネシウム又はマグネシウム合金により形成されていて比強度が大きいので高速回転が可能で効率的に切断することができる。
また、減衰能が優れているので振動の発生を抑制して安定的に切断することができる。
【００２８】
請求項５に記載の発明は、請求項１〜４のいずれか一項に記載のハブ型ブレードであって、前記ブレード本体は、金属母材と、前記金属母材に分散された砥粒とを備えていることを特徴とする。
【００２９】
この発明に係るハブ型ブレードによれば、ブレード本体が、金属母材と、金属母材に分散された砥粒とを備えているので高速回転が可能で効率的に切断することができる。
【００３０】
請求項６に記載の発明は、請求項５に記載のハブ型ブレードであって、前記金属母材は、ニッケル又はニッケル合金からなり、前記砥粒は、ダイヤモンド超砥粒とされていることを特徴とする。
【００３１】
この発明に係るハブ型ブレードによれば、金属母材が、ニッケル又はニッケル合金とされているので、例えば、ブレード本体の厚さを約３０μｍ程度の薄肉としても切断に適した剛性が確保され、しかも砥粒がダイヤモンド超砥粒とされているので高速回転で効率的に切断することができる。
【発明の効果】
【００３２】
この発明に係るハブ型ブレードによれば、高精度なハブ型ブレードを効率的かつ安定して製造することができる。
【図面の簡単な説明】
【００３３】
【図１】本発明の第１実施形態に係るハブ型ブレードの概略構成の一例を説明する斜視図である。
【図２】本発明の第１実施形態に係るハブ型ブレードの概略構成を説明する図であり、図１において矢視II−IIで示す断面図である。
【図３】本発明の第１実施形態に係るハブ型ブレードの概略構成を説明する拡大した部分断面図である。
【図４】本発明の第１実施形態に係るハブ型ブレード製造工程の概略を説明するフローチャートである。
【図５】本発明の第１実施形態に係るハブ型ブレード製造工程の概略を説明する図であり、ブレード素材を製造する手順の概略を示すフローチャートである。
【図６Ａ】本発明の第１実施形態に係るハブ型ブレード製造工程を説明する図であり、ブレード素材の原板を製造する際のＳＵＳ台金準備の概略を示す概念図である。
【図６Ｂ】本発明の第１実施形態に係るハブ型ブレード製造工程を説明する図であり、分散めっきによってブレード素材の原板が形成された状態の概略構成を示す概念図である。
【図６Ｃ】本発明の第１実施形態に係るハブ型ブレード製造工程を説明する図であり、エッチング前のマスキングを施したブレード素材の原板の概略を説明する概念図である。
【図６Ｄ】本発明の第１実施形態に係るハブ型ブレード製造工程を説明する図であり、エッチング処理後のブレード素材の原板の概略を説明する概念図である。
【図６Ｅ】本発明の第１実施形態に係るハブ型ブレード製造工程を説明する図であり、ブレード素材の原板に対する内径加工の概略を説明する概念図である。
【図７Ａ】本発明の第１実施形態に係るハブ型ブレード製造工程における前処理工程後のアルミハブの概略構成の一例を説明する概念図である。
【図７Ｂ】本発明の第１実施形態に係るハブ型ブレード製造工程において両面粘着テープが貼着された状態のアルミハブの概略構成を説明する概念図である。
【図７Ｃ】本発明の第１実施形態に係るハブ型ブレード製造工程においてブレード素材が両面粘着テープによって貼着された状態の中間製品の概略構成を説明する概念図である。
【図７Ｄ】本発明の第１実施形態に係るハブ型ブレード製造工程におけるブレード本体の外形加工の概略を説明する概念図である。
【図８】本発明の第１実施形態に係るハブ型ブレード製造工程において外径加工工程後の中間製品の概略構成を説明する断面図である。
【図９】本発明の第１実施形態に係るハブ型ブレード製造工程においてダイサードレス工程後の完成品の概略構成を説明する断面図である。
【図１０】本発明の第２実施形態に係るハブ型ブレードの概略構成を説明する図であり、図１において矢視Ｘ−Ｘで示す断面図である。
【図１１】本発明の第２実施形態に係るハブ型ブレードの概略構成を説明する拡大した部分断面図である。
【図１２】本発明の第３実施形態に係るハブ型ブレードの概略構成の一例を説明する軸線を含む断面図である。
【図１３】従来のハブ型ブレードの概略構成の一例を説明する軸線を含む断面図である。
【図１４】従来のハブ型ブレード製造工程の概略の一例を説明するフローチャートである。
【発明を実施するための形態】
【００３４】
＜第１実施形態＞
以下、図１〜図３を参照し、本発明の第１実施形態に係るハブ型ブレードについて説明する。
図１は、本発明の第１実施形態に係るハブ型ブレードの概略構成の一例を説明する斜視図であり、図２は、図１において矢視II−IIで示す断面図であり、図３は拡大した部分断面図である。
図１〜３において、符号１はハブ型ブレードを、符号１０はアルミハブを、符号２０は両面粘着テープ（両面接着テープ）を、符号３０はブレード本体を示している。
【００３５】
ハブ型ブレード１は、図１に示すように、例えば、アルミハブ１０と、両面粘着テープ（両面接着テープ）２０と、ブレード本体３０とを備え、ウェーハ（半導体材料等の基板）を切断してＩＣチップ（チップ状）等に個片化することが可能とされている。
【００３６】
アルミハブ１０は、図１〜図３に示すように、例えば、最大外径５５．４ｍｍに形成され軸線Ｏ１方向の一方側にブレード取付面１１Ａが形成され軸線Ｏ１の他方側に向かうにしたがって縮径されるブレード取付部１１と、ブレード取付部１１の軸線Ｏ１方向の他方側に接続される駆動源接続部１２とを備えている。また、アルミハブ１０の内周には軸線Ｏ１に沿って円筒形状の取付孔１０Ｈが形成されている。
【００３７】
また、ハブ１０は、例えば、アルミニウム又はアルミニウム合金により形成されている。アルミニウム合金の材質については、使用条件に基づいて任意に設定することが可能であるが、例えば、Ａ２０１７、Ａ５０８３、Ａ７０７５（ＪＩＳ規格）等が好適である。
【００３８】
また、ブレード取付面１１Ａは、両面粘着テープ２０の効果的な貼着を確保するために、例えば、研磨加工等によって、表面粗さＲｍａｘ０〜２０μｍ（ＪＩＳ  Ｂ０６０１−１９８２）のスムースな仕上面とされていることが好適である。
【００３９】
両面粘着テープ２０は、図３に示すように、例えば、テープ基材２１と、テープ基材２１の一方側の面に塗布された粘着性接着剤２２と、他方側の面に塗布された粘着性接着剤２３とを備え、外周がアルミハブ１０の外径と対応するとともに、内周がブレード本体の内径（ブレード素材の内径）と対応するドーナツ状に形成されている。
【００４０】
両面粘着テープ２０は、この実施形態において、例えば、テープ基材２１と、テープ基材２１の一方側の面に塗布されて粘着性を有する粘着性接着剤２２と、テープ基材２１の他方側の面に塗布されて粘着性接着剤２３とを備えている。
【００４１】
また、両面粘着テープ２０の外径、厚さ（例えば、０．１ｍｍ以下）、弾性係数、保持力（粘着力）等は、例えば、ブレード本体３０の平面度（軸線Ｏ１に対する直角度）を保持することが可能とされ、かつハブ型ブレード１が対象物を切断する際の切断トルクによって生じるねじり変形がブレード本体３０に破損を生じさせないように設定されていることが好適である。
【００４２】
また、両面粘着テープ２０は、導電性を有していることが好適である。
テープ基材２１は、この実施形態では、例えば、厚さ２５μｍのアルミ箔により構成され、粘着性を有する粘着性接着剤２２、２３は、導電性粒子を混入したアクリル樹脂により構成されていて、両面粘着テープ２０としての厚さ８５μｍとされている。
また、アルミハブ１０とブレード本体３０の間の電気抵抗は約４．５とされている。
なお、両面粘着テープ２０が導電性を有するかどうかは任意に設定することができる。
【００４３】
テープ基材を有する両面粘着テープとしては、例えば、ＡＬ−２５ＤＣ（商品名：３Ｍジャパン株式会社製）を適用することが可能である。また、Ｔ７６２０（商品名：デクセリアルズ株式会社製）や７８４８ＹＣＷＢ（商品名：積水化学工業株式会社製）等を適用してもよい。
【００４４】
また、Ｘ−７００１（商品名：３Ｍジャパン株式会社製）のように褶曲させた導電性布を基材とするものや、９７２０Ｓ（商品名：３Ｍジャパン株式会社製）のように不織布を基材とするものを適用してもよい。
【００４５】
ブレード本体３０は、例えば、外径５５．０５ｍｍ、刃厚０．０１５〜０．０４μｍ（例えば、２０μｍ）の円板状とされ、内周側には軸線Ｏ１と同軸に直径４２.００ｍｍの円形穴３０Ｈが形成されている。
【００４６】
また、ブレード本体３０は、例えば、ニッケル（Ｎｉ）又はニッケル合金を主成分とする合金からなる金属母材３１と、金属母材３１に分散されたダイヤモンド超砥粒（砥粒）３２とを備えている。
金属母材を構成するニッケルを主成分とする合金としては、例えば、ニッケル−リン（Ｎｉ−Ｐ）、ニッケル−コバルト（Ｎｉ−Ｃｏ）、ニッケル−ボロン（Ｎｉ−Ｂ）を適用することが好適である。
【００４７】
また、ダイヤモンド超砥粒３２は、例えば、３〜１０μｍ（平均粒径５μｍ）、集中度は５０〜１２５のダイヤモンドによって構成されている。
また、ダイヤモンド超砥粒３２は、例えば、金属母材３１の表面から約２μｍ程度露出している。
【００４８】
また、ブレード本体３０の内周側に位置されて、両面粘着テープ２０を介してハブ１０と接続される接続面３０Ｔは、例えば、金属母材３１の表面からダイヤモンド超砥粒３２が突出することなく平坦面に形成されている。
【００４９】
また、ブレード本体３０においてアルミハブ１０と反対側に位置される露出面３０Ｆ及びブレード本体３０の外周に位置される突出部は、ニッケルめっきからなる金属母材３１からダイヤモンド超砥粒３２が露出している。
【００５０】
また、ブレード本体３０の突出部には、例えば、軸線Ｏ１方向の一方側と他方側に面取り状の目立部３０Ｃが形成されている。なお、図３に示す目立部３０Ｃは一例であり、目立部３０Ｃの形態は切断対象物により適宜設定される。
【００５１】
次に、図４〜図９を参照して、本発明の第１実施形態に係るハブ型ブレード製造工程の概略を説明する。
図４は、第１実施形態に係るハブ型ブレード製造工程の概略を説明するフローチャートである。図５は、第１実施形態に係るハブ型ブレード製造工程の概略を説明する図であり、ブレード素材を製造する手順の概略を示すフローチャートである。
ハブ型ブレード製造工程は、図４に示すように、例えば、ブレード素材製造工程（Ｓ１）と、アルミハブ準備（Ｓ２）からハブ型ブレード（Ｓ９）を完成するまでの工程とを備えている。
【００５２】
以下、図５、図６Ａ〜図６Ｅを参照して、第１実施形態に係るハブ型ブレード製造工程におけるブレード素材の製造手順の概略について説明する。
図６Ａ〜図６Ｅは、第１実施形態に係るハブ型ブレード製造工程を説明する図である。図６Ａ〜図６Ｅにおいて、符号ＳＵＳは、ＳＵＳ台金（ステンレス鋼台金）を、符号Ｗ３０はブレード素材を、符号Ｗ３０１、Ｗ３０２はブレード素材の原板を示している。
【００５３】
ブレード素材製造工程は、図５に示すように、例えば、ＳＵＳ台金準備工程（Ｓ１１）と、分散めっき工程（Ｓ１２）と、マスキング工程（Ｓ１３）と、エッチング工程（Ｓ１４）と、内径加工工程（Ｓ１５）とを備えていて、これら一連の工程を経ることによってブレード素材が完成される（Ｓ１６）。
【００５４】
（１）ＳＵＳ台金準備工程
まず、アルミハブと対応する外径を有するブレード素材を形成するのに適したＳＵＳ台金（ステンレス鋼製台金）を準備する（Ｓ１１）。
図６Ａは、第１実施形態に係るブレード素材の原板を製造する際のＳＵＳ台金準備の概略を示す概念図である。
ＳＵＳ台金ＳＵＳは、例えば、ステンレス鋼からなる円板により構成されていて、分散めっきによってブレード素材の原板を形成するニッケルめっき形成面Ｓ１０は、鏡面処理されていることが好適である。
また、ＳＵＳ台金ＳＵＳは、図６Ａに示すように、ブレード素材の形状に合わせてニッケルめっきが不要とされる部分にマスキングＭ１を施すことが好適である。
また、ＳＵＳ台金ＳＵＳの外径は、例えば、ＳＵＳ台金のニッケルめっき形成面Ｓ１０に形成されるブレード素材の原板の外周側が厚めに形成されても、ブレード素材をアルミハブに装着して、外径加工、ダイサードレスした後に、ブレード本体の刃厚、歪等がハブ型ブレードの寸法公差内となるように設定されていることが好適である。
【００５５】
（２）分散めっき工程
次に、ＳＵＳ台金にダイヤモンドの超砥粒を含有する分散めっきをしてブレード素材の原板を形成する（Ｓ１２）。
図６Ｂは、ＳＵＳ台金ＳＵＳのニッケルめっき形成面Ｓ１０に、分散めっきによってブレード素材の原板が形成された状態の概略構成を示す概念図である。
分散めっき工程では、ダイヤモンドの超砥粒を含有するニッケルめっき液を分散めっき装置（不図示）に貯留して、ニッケルめっき液にＳＵＳ台金ＳＵＳを配置する。そして、ニッケルめっき液を撹拌しながらＳＵＳ台金ＳＵＳのめっき形成面Ｓ１０にニッケルをアノードとして電解めっき法によりニッケルめっきを成長させる。
その結果、図６Ｂに示すように、ニッケルめっき形成面Ｓ１０に、ブレード素材の原板Ｗ３０１をなす分散ニッケルめっき層（ダイヤモンド超砥粒が分散されたニッケル層）が形成される。
ブレード素材の原板Ｗ３０１は、ＳＵＳ台金ＳＵＳから剥離した後に、ダイヤモンド含有量、刃厚、そり、外観等を検査する。
なお、ニッケルめっき液に代えて、ダイヤモンドの超砥粒を含有するＮｉ−ＰやＮｉ−Ｂめっき液を用いてブレード素材の原板を形成してもよい。また、分散ニッケルめっき層によりブレード素材の原板を形成する場合には熱処理は不要であるが、Ｎｉ−ＰやＮｉ−Ｂめっき層によりブレード素材の原板を形成する場合には熱処理（例えば、２５０℃×１ｈｒ）が有効である。
また、電解めっき法に代えて、無電解めっき法によりめっき層を形成してもよい。
【００５６】
（３）マスキング工程
次いで、ＳＵＳ台金から剥離したブレード素材の原板においてエッチング処理が不要な部分にマスキングをする（Ｓ１３）。
図６Ｃは、エッチング前のマスキングを施したブレード素材の原板の概略を説明する概念図である。
この実施形態では、図６Ｃに示すように、ニッケルめっき形成面Ｓ１０側に位置され、ニッケルめっきからなる金属母材３１からダイヤモンド超砥粒３２が突出することなく表面粗さが小さな鏡面状の平坦面とされた接続面３０ＴにマスキングＭ２を施す。
【００５７】
（４）エッチング工程
次に、マスキングを施したブレード素材の原板をエッチング処理することによりニッケルめっきからなる金属母材からダイヤモンド超砥粒を露出させて目立てをする（Ｓ１４）。
図６Ｄは、エッチング処理後のブレード素材の原板Ｗ３０２の概略を説明する概念図である。
エッチング処理は、ブレード素材の原板Ｗ３０１をエッチング装置で逆電解することによりニッケルめっきからなる金属母材３１からニッケルを溶解してダイヤモンド超砥粒３２を露出させて、ブレード素材の原板Ｗ３０２を形成する。
ブレード素材の原板Ｗ３０２は、図６Ｄに示すように、ハブ型ブレードにおいてアルミハブ１０と反対側に位置される露出面３０Ｆ及びブレード本体の突き出し部分は、ニッケルめっきからなる金属母材３１からダイヤモンド超砥粒３２が露出し、両面粘着テープが貼着される接続面３０Ｔは、ダイヤモンド超砥粒３２が金属母材３１の内部に配置されて表面から突出することなく平坦に形成されている。
【００５８】
（５）内径加工工程
次いで、エッチング工程で目立てをしたブレード素材の原板を内径加工してブレード素材を形成する（Ｓ１５）。
図６Ｅは、ブレード素材の原板に対する内径加工の概略を説明する概念図である。
ブレード素材の原板Ｗ３０２の内径加工は、図６Ｅに示すように、内径加工する部位に液体（例えば、水）を供給して冷却しながらレーザビームを照射してブレード素材Ｗ３０２に円形穴３０Ｈを加工して、ブレード素材３０３を形成する。
なお、内径加工する部位に液体を供給する場合には、例えば、内径加工する部位に噴流液水柱（噴流水柱）Ｃを形成して、レーザビームＬをこの噴流水柱Ｃ内で反射させながら加工部位に誘導して、加工部位に照射することが好適であり、そのため、噴流水柱（噴流液柱）Ｃを可能な限り凹凸の少ない層流としてレーザビームＬを噴流水柱Ｃ内で全反射させるとより好適である。また、レーザビームＬの波長は、例えば、２００〜７００ｎｍとすることが好適である。
なお、水を供給せずにレーザビームを照射してもよいし、レーザビーム加工に代えて放電加工やや研削等、周知の他の加工方法により内径加工してもよい。
【００５９】
（６）ブレード素材完成
品質検査が満足していたらブレード素材Ｗ３０３が完成する。
なお、Ｓ１１〜Ｓ１６の工程は、一例を示すものであり適宜変更又は省略することが可能である。
【００６０】
次に、図４、図７Ａ〜図７Ｄ、図８、図９を参照して、ハブ型ブレード製造工程におけるアルミハブ準備からハブ型ブレード完成（Ｓ２〜Ｓ９）の詳細について説明する。
【００６１】
（１）アルミハブ準備工程
まず、アルミハブ１０を準備する（Ｓ２）。
図７Ａは、第１実施形態に係るハブ型ブレード製造工程における前処理工程後のアルミハブの概略構成の一例を説明する概念図である。
アルミハブ１０は、例えば、アルミニウム合金からなる丸棒を軸線回りに回転させながら切削加工するとともに、個々のアルミハブに切断することにより形成する。
その結果、図７Ａに示すようなアルミハブ１０が形成される。
【００６２】
（２）ブレード取付面の前処理工程
次に、アルミハブのブレード取付面に両面粘着テープを貼着するための前処理をして所定の表面粗さにする（Ｓ３）。
ブレード取付面１１Ａに対する前処理としては、例えば、個々のアルミハブ１０に切断する際に切断面が所定の表面粗さになるように切断することでアルミハブ準備工程と兼ねることが好適である。なお、ブレード取付面１１Ａに研磨加工や放電加工を施して所定の表面粗さにしてもよい。
ブレード取付面の表面粗さは、例えば、表面粗さＲｍａｘ０〜２０μｍが好適である。
ブレード取付面を表面粗さＲｍａｘ０〜２０μｍとすることにより、両面粘着テープの粘着性接着剤２２、２３が、ブレード取付面１１Ａの全面にわたって密着して両面粘着テープの接着能力を充分に発揮するとともに、アルミハブ１０やブレード本体３０と両面粘着テープ２０（２０Ａ）の間に切断中に発生する微粒子等が侵入することが効果的に抑制される。
【００６３】
（３）両面粘着テープ貼着工程
次いで、アルミハブ１０のブレード取付面に両面粘着テープを貼着する（Ｓ４）。
図７Ｂは、第１実施形態に係るハブ型ブレード製造工程において両面粘着テープが貼着された状態のアルミハブの概略構成を説明する概念図である。
アルミハブ１０のブレード取付面１１Ａに両面粘着テープ２０（２０Ａ）を貼着する際には、予めアルミハブ１０の外径及びブレード素材Ｗ３０の円形穴３０Ｈと対応するドーナツ形状に形成された両面粘着テープ２０（２０Ａ）を使用する。そして、例えば、治具によって両面粘着テープ２０（２０Ａ）の中心をアルミハブ１０の回転軸線Ｏ１に合わせて貼着する。
その結果、図７Ｂに示すようなアルミハブ１０の軸線Ｏ１と両面粘着テープ２０（２０Ａ）が同軸な中間製品Ｗ１０１が形成される。
【００６４】
（４）ブレード本体装着工程
次に、アルミハブにブレード素材を貼着する（Ｓ５）。
図７Ｃは、第１実施形態に係るハブ型ブレード製造工程においてブレード素材が両面粘着テープによって貼着された状態の中間製品の概略構成を説明する概念図である。
アルミハブ１０にブレード素材Ｗ３０を装着（貼着）する際には、例えば、平坦な定盤上にブレード素材Ｗ３０を配置し、治具によりアルミハブ１０の軸線Ｏ１とブレード素材３０の円形穴３０Ｈの中心軸Ｏ２を合わせながらアルミハブ１０をブレード素材３０に載置、押圧して両面粘着テープ２０（２０Ａ）によって貼着、固定する。
その結果、図７Ｃに示すようなアルミハブ１０にブレード素材Ｗ３０が貼着された中間製品が形成される。
【００６５】
（５）外径加工工程
次いで、アルミハブに貼着されたブレード素材を外径加工する（Ｓ６）。
図７Ｄは、第１実施形態に係るハブ型ブレード製造工程におけるブレード本体の外形加工の概略を説明する概念図であり、図８は、第１実施形態に係るハブ型ブレード製造工程において外径加工工程後の中間製品の概略構成を説明する断面図である。
ブレード素材Ｗ３０の外径加工は、図７Ｄに示すように、外径加工する部位に液体（例えば、水）を供給して冷却しながらレーザビームを照射してブレード素材Ｗ３０の外径を加工する。
なお、加工部位に液体を供給する場合には、例えば、外径加工する部位に噴流液水柱（噴流液柱）Ｃを形成して、レーザビームＬをこの噴流水柱Ｃ内で反射させながら加工部位に誘導して照射することが好適であり、そのため、噴流水柱（噴流液柱）Ｃを可能な限り凹凸の少ない層流としてレーザビームＬを噴流水柱Ｃ内で全反射させるとより好適である。また、レーザビームＬの波長は、例えば、２００〜７００ｎｍとすることが好適である。中間製品Ｗ１０２を外径加工することによって、ブレード素材Ｗ３０の外周が切断され、図８に示すような中間製品Ｗ１０３が形成される。
なお、水を供給せずにレーザビームを照射してもよいし、レーザビーム加工に代えて放電加工や研削等、周知の他の加工方法によって外径加工してもよい。
【００６６】
（６）ダイサードレス工程
次に、外径加工したブレード本体をダイサードレスして目立てする（Ｓ７）。
図９は、第１実施形態に係るハブ型ブレード製造工程においてダイサードレス工程後の缶製品の概略構成を説明する断面図である。
ダイサードレス工程におけるブレード本体３０の目立ては、例えば、中間製品Ｗ１０３をダイシングマシンにセットしてドレスボードを切断することにより行う。
中間製品Ｗ１０３をダイサードレスすることにより、中間製品Ｗ１０３のブレード本体３０が目立てされて、図９に示すような目立部３０Ｃが形成される。
【００６７】
（７）検査工程
その後、ハブ型ブレードの検査を実施する（Ｓ８）。
ハブ型ブレード１の検査は、例えば、シリコンウェーハをダイシングしてカーフ幅を測定する。そのほか、所定の検査を実施して検査規格を満足しているかどうかを検査する。
なお、検査工程において、ブレード本体３０のハブ１０の外周からの突き出し長さについては省略してもよい。
【００６８】
（８）ハブ型ブレード完成
検査に合格することによりハブ型ブレードが完成する（Ｓ９）。
なお、Ｓ１〜Ｓ９の工程は、一例を示すものであり適宜変更又は省略することが可能である。
【００６９】
第１実施形態に係るハブ型ブレード１及びハブ型ブレード製造方法によれば、別々に形成したアルミハブ１０とブレード本体３０とが両面粘着テープ２０によって接続された構成とされ、アルミハブ１０とブレード本体３０を個別に検査することが可能であるので、品質特性を満足したハブとブレード本体３０だけを用いて製造することができる。
その結果、高精度なハブ型ブレード１を効率的かつ安定して製造することができる。
【００７０】
また、第１実施形態に係るハブ型ブレード１によれば、ハブがアルミニウム又はアルミニウム合金により形成されているので軽量で高速回転（例えば、３００００ｒｐｍ以上）に容易に対応することができる。
【００７１】
また、第１実施形態に係るハブ型ブレード１及びハブ型ブレード製造方法によれば、使用後のハブ型ブレード１からブレード本体３０を取り除くことにより、アルミハブ１０を再利用することができるので、省資源を実現するとともに製造コストを削減することができる。
【００７２】
また、第１実施形態に係るハブ型ブレード１及びハブ型ブレード製造方法によれば、エッチングによってアルミハブの外周を除去してブレード本体３０を突き出させる必要がないので、材料ロスに起因する歩留低下が抑制されるとともに加工時間を短縮することができる。また、ブレード本体３０を突き出させるのにともなう加工時間をなくして製造時間を短縮することができる。
その結果、製造にともなうリードタイムが大幅に短縮されるとともに、高精度な試作品を低コストかつ短いリードタイムで製作することができる。
【００７３】
また、第１実施形態に係るハブ型ブレード１及びハブ型ブレード製造方法によれば、ブレード本体３０を常温でアルミハブ１０に装着することにより、ブレード本体３０に温度履歴に基づく歪やそりが生じるのが抑制され、ハブ型ブレード１の品質を向上することができる。
【００７４】
第１実施形態に係るハブ型ブレード１によれば、ブレード本体３０の接続面３０Ｔが、金属母材３１より内部にダイヤモンド超砥粒３２が配置されて表面から突出することなく平坦面とされているので、ブレード本体３０に両面粘着テープ２０を安定して貼着することができる。
【００７５】
また、第１実施形態に係るハブ型ブレード１によれば、ブレード本体３０が両面粘着テープ２０を介してハブ１０と接続されているので、両面粘着テープ２０の弾性によって、ブレード本体３０がハブ１０の外縁で急に屈曲されるのが緩和され、ブレード本体３０が加工対象物と当たった際に、ブレード本体３０が割れるのを抑制することができる。
【００７６】
また、第１実施形態に係るハブ型ブレード１及びハブ型ブレード製造方法によれば、ブレード取付面１１Ａが、表面粗さＲｍａｘ０〜２０μｍに形成され、両面粘着テープ２０を安定して貼着することができるので、ブレード本体３０をアルミハブ１０に安定して装着することができる。
【００７７】
また、第１実施形態に係るハブ型ブレード製造方法によれば、アルミハブ１０とブレード素材Ｗ３０を共加工により外径加工するので、アルミハブ１０とブレード本体３０を効率的に同軸に構成することができる。
【００７８】
第１実施形態に係るハブ型ブレード製造方法によれば、ブレード素材の原板Ｗ３０１に円形穴３０Ｈを内径加工する際に、加工部位に噴流液柱Ｃを形成し、この噴流液柱ＣによってレーザビームＬを誘導して加工部位に照射するので、ブレード本体３０の円形穴３０Ｈを高精度かつ効率的に形成することができる。
【００７９】
第１実施形態に係るハブ型ブレード製造方法によれば、ブレード素材３０を外径加工する際に、加工部位に噴流液柱Ｃを形成し、この噴流液柱ＣによってレーザビームＬを誘導して加工部位に照射するので、高精度かつ効率的に外径加工する形成することができる。
【００８０】
＜第２実施形態＞
以下、図１０、図１１を参照し、本発明の第２実施形態に係るハブ型ブレードについて説明する。
図１０は、本発明の第２実施形態に係るハブ型ブレードの概略構成の一例を説明する斜視図であり、図１において矢視Ｘ−Ｘで示す断面図である。また、図１１は、図１０においてＸIで示す部分の拡大図である。
図１０、図１１において、符号１Ａはハブ型ブレードを、符号１０はアルミハブを、符号２０Ａは両面粘着テープを、符号３０はブレード本体を示している。
【００８１】
ハブ型ブレード１Ａは、図１０に示すように、例えば、アルミハブ１０と、両面粘着テープ２０Ａと、ブレード本体３０とを備えている。
【００８２】
アルミハブ１０、ブレード本体３０については第１実施形態と同様であるので同じ符号を付して説明を省略する。
【００８３】
両面粘着テープ２０Ａは、図１０、図１１に示すように、例えば、粘着性を有する樹脂をシート状に形成したテープ本体２４のブレード本体３０側に位置される一方側の面２４Ａと、ハブ１０側に位置される他方側の面２４Ｂが粘着性を有する構成とされた接着剤転写テープとされている。
【００８４】
また、両面粘着テープ２０Ａの外径、厚さ、弾性係数、保持力（粘着力）等は、例えば、ブレード本体３０の平面度（軸線Ｏ１に対する直角度）を保持することが可能とされ、かつハブ型ブレード１が対象物を切断する際の切断トルクによって生じるねじり変形がブレード本体３０に破損を生じさせないように設定されていることが好適である。
また、両面粘着テープ２０Ａの厚さについては、例えば、厚さ１００μｍ以下が好適であり、厚さ３０μｍ以上５０μｍ以下がより好適である。
【００８５】
また、両面粘着テープ２０Ａは、導電性を有していることが好適であり、一例として、導電性接着剤転写テープ９７０７（商品名：３Ｍジャパン株式会社製）、９７０９Ｓ（商品名：３Ｍジャパン株式会社製）、Ｔ４４２０Ｗ（商品名：デクセリアルズ株式会社製）を適用することができる。
【００８６】
なお、ハブ型ブレード１Ａの製造方法に関して、両面粘着テープ２０に代えて両面粘着テープ２０Ａを用いる点以外は第１実施形態と同様であるので説明を省略する。
【００８７】
第２実施形態に係るハブ型ブレード１Ａによれば、別々に形成したアルミハブ１０とブレード本体３０とが両面粘着テープ２０Ａによって接続された構成とされ、品質特性を満足したアルミハブ１０とブレード本体３０だけを用いて製造することができるので、高精度なハブ型ブレード１を効率的かつ安定して製造することができる。
【００８８】
また、第２実施形態に係るハブ型ブレード１Ａによれば、両面粘着テープ２０Ａがテープ基材を備えない構成とされ、両面粘着テープの弾性が適度に抑制されて、ブレード本体３０が蛇行するのが抑制され安定して切断することができる。
【００８９】
＜第３実施形態＞
以下、図１２を参照し、本発明の第３実施形態に係るハブ型ブレードについて説明する。
図１２は、第３実施形態に係るハブ型ブレードの概略構成の一例を説明する断面図であり、符号１Ｂはハブ型ブレードを、符号５０は導電部材を示している。
【００９０】
ハブ型ブレード１Ｂは、図１２に示すように、例えば、アルミハブ１０と、両面粘着テープ２０（２０Ａ）と、ブレード本体３０と、導電部材５０とを備え、ハブ１０とブレード本体３０の間が導電可能に構成されている。
【００９１】
導電部材５０は、例えば、銅（Ｃｕ）をはじめとする金属や種々の導電性材料により形成され、両面粘着テープ２０（２０Ａの内周側に配置されるとともにハブ１０とブレード本体３０とを電気的に接続している。
また、導電部材５０は、ろう付けやプリントにより形成することが可能であり、ハブ型ブレード１Ｂが安定して回転されるように、軸線Ｏ１に対称に形成されていることが好適である。なお、両面粘着テープ２０（２０Ａ）の面内に貫通孔（不図示）を形成して、貫通孔を介して導電部材を形成してもよい。その他は、第１実施形態、第２実施形態と同様であるので同じ符号を付して説明を省略する。
【００９２】
第３実施形態に係るハブ型ブレード１Ｂによれば、導電部材５０を備えているので、両面粘着テープ２０（２０Ａ）が導電性を有していない場合であっても、ブレード本体３０が基板（不図示）と接触した場合に、ブレード本体３０からハブ１０に通電されて、ハブ型ブレード１Ｂが基板に接触したことを確実に検出することができる。
【００９３】
なお、上記実施形態において記載した技術的事項については、発明の趣旨を逸脱しない範囲で種々の変更を加えることが可能である。
【００９４】
例えば、上記実施形態においては、ハブ型ブレード１、１Ａ、１Ｂを構成するハブ１０が、アルミニウム合金で形成されている場合について説明したが、アルミニウム合金に代えて純アルミニウムによって形成してもよい。
【００９５】
また、アルミニウム又はアルミニウム合金に代えて、ハブ１０を、純チタン（Ｔｉ）（ＪＩＳ１種等）やチタン合金、マグネシウム合金をはじめとする種々の金属材料により形成してもよく、チタン合金としては、例えば、αβ合金（Ｔｉ-６Ａｌ-６Ｖ−２Ｓｎ、Ｔｉ-６Ａｌ-４Ｖ等）、β合金（Ｔｉ‐３Ａｌ‐８Ｖ‐６Ｃｒ‐４Ｚｒ‐４Ｍｏ、Ｔｉ‐１０Ｖ‐２Ｆｅ‐３Ａｌ、Ｔｉ-１５Ｖ-３Ｃｒ−３Ｓｎ−３Ａｌ等）が好適である。
また、マグネシウム合金としては、例えば、ＭＢ３（Ｍg-８．４％Ａｌ-０．６％Ｚｎ-０．２５％Ｍｎ）、ＭＢ５（Ｍg-３．３％Ｚｎ-０．６％Ｚｒ）、ＭＢ６（Ｍg-５．５％Ｚｎ-０．６％Ｚｒ）等が好適であり、ハブ１０をマグネシウム又はマグネシウム合金により形成することで、ハブ１０の減衰能が向上して、切断時に発生する振動を抑制して対象物を安定的に切断する効果が期待できる。
また、その他の金属材料としては、比強度が純アルミニウム（（ＪＩＳ規格  Ａ１０６０−Ｏ）比強度２５．９）以上であることが好適である。
また、ポリカーボネードをはじめとするエンジニアリングプラスチック、繊維強化プラスチック、アクリル樹脂等の汎用プラスチックをはじめとする実用可能な種々の樹脂材料によって形成してもよく、適用可能な範囲で任意に設定することが可能である。また、その他のめっきを施すことが困難な材料によりハブを形成してもよい。
【００９６】
また、上記実施形態においては、ハブ１０にブレード本体３０を装着する接続部が両面粘着テープ２０（２０Ａ）である場合について説明したが、両面粘着テープ２０（２０Ａ）に代えて、接着剤が硬化して形成された接着樹脂部（接着剤）からなる接合部、超音波接合をはじめとする種々の拡散接合による接続部、スポット溶接によるナゲット、ろう付け等溶接による接続部、ハブとブレード本体とを締結する締結部材により構成される接続部等、ハブにめっきや蒸着等によりブレード本体を直接的に形成する以外の種々の接続部を用いてもよい。
また、両面粘着テープ２０（２０Ａ）に代えて、いずれか一方の面または両面に接着剤が塗布された両面接着テープを用いてもよい。
【００９７】
また、上記実施形態においては、アルミ箔からなるテープ基材２１とテープ基材２１の両面に粘着性接着剤（粘着性接着樹脂）２２、２３が配置（例えば、塗布）されて両側の面に粘着性を有する両面粘着テープ２０と、シート状に形成された粘着性樹脂からなる粘着テープ本体２４の両側の面に粘着性を有する粘着面２４Ａ、２４Ｂが形成された両面粘着テープ２０Ａを用いる場合について説明したが、テープ基材２１の材質、粘着性接着剤（粘着性接着樹脂）２２、２３の材質粘着テープ本体２４の材質等両面粘着テープの構成については任意に設定することができる。
また、テープ基材２１の材質、粘着性接着剤（粘着性接着樹脂）２２、２３の材質粘着テープ本体２４が導電性物質等、種々の物質を含む構成とされてもよい。
【００９８】
また、上記実施形態においては、ブレード本体３０がニッケルめっきからなる金属母材３１にダイヤモンド超砥粒３２が分散されている場合について説明したが、例えば、Ｎｉ−Ｐめっき、Ｎｉ−ＣｏめっきやＮｉ−Ｂめっき、銅（Ｃｕ）や銅合金（例えば、Ｃｕ−Ｓｎ）をはじめとする適用可能な種々の金属母材に砥粒が分散されたメタルブレード、フェノール樹脂等からなるレジンブレード、砥粒を混合したセラミックス粉末を含むガラス粉末（無機材料）を焼成して形成したビトブレード、超硬合金により形成されたブレード等、種々のブレード本体を用いてもよい。
【００９９】
また、上記実施形態においては、ＳＵＳ台金に電解めっき法によって分散めっき層を形成することによりブレード素材Ｗ３０の原板Ｗ３０１を形成する場合について説明したが、分散めっき層をＳＵＳ（ステンレス鋼）以外からなる台金（例えば、表面に酸化皮膜を形成し易いアルミニウムやチタン）に成長させてブレード素材の原板を形成してもよい。
また、電解めっきに代えて、無電解めっき法を適用して分散めっき層を形成してもよい。
【０１００】
また、上記実施形態においては、アルミハブ１０のブレード取付面１１Ａが、例えば、表面粗さＲｍａｘ０〜２０μｍのスムースな仕上面に研磨加工されている場合について説明したが、ブレード取付面１１Ａを表面粗さＲｍａｘ０〜２０μｍの範囲外に形成してもよいし、ブレード取付面１１Ａを研磨加工以外の方法によって形成してもよい。
【０１０１】
また、上記実施形態においては、ブレード本体３０の接続面３０Ｔが、例えば、金属母材（ニッケルめっき）３１の表面からダイヤモンド超砥粒（砥粒）３２が突出することなく平坦面に形成されている場合について説明したが、ブレード本体３０の接続面３０Ｔについては、両面粘着テープ２０（２０Ａ）を適用可能な範囲で任意に表面形態に設定することができる。
【０１０２】
また、図４、図５に示したフローチャートは一例であり、適宜変更（省略、追加）することができる。
【産業上の利用可能性】
【０１０３】
本発明に係るハブ型ブレードによれば、高精度なハブ型ブレードを効率的かつ安定して製造することができるので産業上利用可能である。
【符号の説明】
【０１０４】
１、１Ａ、１Ｂ  ハブ型ブレード
１０  アルミハブ（ハブ）
１１Ａ  ブレード取付面
２０、２０Ａ  両面粘着テープ
２１  テープ基材
２２  粘着性接着剤（粘着性接着樹脂）
２３  粘着性接着剤（粘着性接着樹脂）
２４  粘着テープ本体
２４Ａ、２４Ｂ  粘着面
３０  ブレード本体
３０Ｔ  接続面
３１  金属母材（ニッケルめっき）
３２  ダイヤモンド超砥粒（砥粒）
ＳＵＳ  ＳＵＳ台金（ステンレス鋼台金）
Ｓ１０  ニッケルめっき形成面
Ｗ３０  ブレード素材
Ｗ３０１、Ｗ３０２  ブレード素材の原板
【図１】
2018130824.tif 000003
【図２】
2018130824.tif 000004
【図３】
2018130824.tif 000005
【図４】
2018130824.tif 000006
【図５】
2018130824.tif 000007
【図６Ａ】
2018130824.tif 000008
【図６Ｂ】
2018130824.tif 000009
【図６Ｃ】
2018130824.tif 000010
【図６Ｄ】
2018130824.tif 000011
【図６Ｅ】
2018130824.tif 000012
【図７Ａ】
2018130824.tif 000013
【図７Ｂ】
2018130824.tif 000014
【図７Ｃ】
2018130824.tif 000015
【図７Ｄ】
2018130824.tif 000016
【図８】
2018130824.tif 000017
【図９】
2018130824.tif 000018
【図１０】
2018130824.tif 000019
【図１１】
2018130824.tif 000020
【図１２】
2018130824.tif 000021
【図１３】
2018130824.tif 000022
【図１４】
2018130824.tif 000023